Способ получения стабильных аморфных термоэлектрических материалов

1. Способ получения микрогранул термоэлектрических материалов на основе твердых растворов халькогенидов элементов IVA и/или VA группы Периодической системы N - и Р-типа проводимости, включающий:
сплавление исходных компонентов материала в графитовом тигле, в дне которого выполнено сливное отверстие,
обеспечение быстрого перемещения капель полученного расплава из сливного отверстия в тигле в зону кристаллизации за счет создания в рабочей камере избыточного давления 1,5-3,0 бар, применение минимального диаметра сливного отверстия 0,1-0,2 мм и применения минимального расстояния между дном тигля и поверхностью охлаждающей жидкости, составляющего не более 2 см,
обеспечение первоначальной кристаллизации капель расплава в газовой фазе, а затем в жидкости, охлаждаемой жидким азотом, расположенной под тиглем, и образования в результате сверхбыстрой кристаллизации микрогранул термоэлектрического материала, имеющих высокую степень аморфизации внутренней части,
обеспечение стабильных электрофизических свойств материалов за счет применения низкоэнергетической механической обработки и распределения в объеме полученного порошка инертных добавок со слоистой структурой.
2. Способ по п. 1, отличающийся тем, что в промежутке между дном тигля и охлаждающей жидкостью подают низко реакционноспособный газ (азот) для предотвращения образования оксидных пленок.
3. Способ по п. 1 или 2, отличающийся тем, что сверхбыструю кристаллизацию проводят с обеспечением образования микрогранул размером 0,03-0,2 мм, обладающих внешней кристаллической оболочкой и структурой с высокой степенью аморфизации.
4. Способ по п. 1 или 2, отличающийся тем, что плавление компонентов материала осуществляют с использованием высокочастотного нагрева материала.
5. Способ по п. 1 или 2, отличающийся тем, что сплавление компонентов материала осуществляют в атмосфере азота.